(57)【要約】【課題】既設の木造建築物において重量床衝撃音を低減するとともに重量増を抑制することの容易な床衝撃音低減用積層体を提供する。【解決手段】床衝撃音低減用積層体１１は、木造建築物における階上において床材２２上に敷設される。床衝撃音低減用積層体１１は、無機繊維層１２と粘弾性体層１３との積層構造を有している。無機繊維層１２は、床材２２と粘弾性体層１３との間に位置される。粘弾性体層１３の厚みは、４ｍｍ以下である。粘弾性体層１３の厚みは、２ｍｍ以上であることが好ましい。【選択図】図１
2012214997.tif 000002
【特許請求の範囲】
【請求項１】
木造建築物の階上において床材上に敷設される床衝撃音低減用積層体であって、無機繊維層と粘弾性体層との積層構造を有し、前記無機繊維層は、前記床材と前記粘弾性体層との間に位置されるとともに、前記粘弾性体層の厚みが４ｍｍ以下であることを特徴とする床衝撃音低減用積層体。
【請求項２】
前記粘弾性体層の厚みが２ｍｍ以上であることを特徴とする請求項１に記載の床衝撃音低減用積層体。
【請求項３】
前記無機繊維層の厚みが１０〜１００ｍｍの範囲であることを特徴とする請求項１又は請求項２に記載の床衝撃音低減用積層体。
【発明の詳細な説明】
【技術分野】
【０００１】
本発明は、木造建築物において、重量床衝撃音を低減する床衝撃音低減用積層体に関する。
【背景技術】
【０００２】
木造建築物の床構造としては、例えばＡＬＣパネルの上層に床材が配置された構造が知られている。こうした床構造では、ＡＬＣパネルの防音性能、耐火性能等が発揮される（特許文献１及び２参照）。
【先行技術文献】
【特許文献】
【０００３】
【特許文献１】特開平０８−１５１７７０号公報
【特許文献２】特開２０００−１３６５９３号公報
【発明の概要】
【発明が解決しようとする課題】
【０００４】
既設の木造建築物において床材の下層に新たな部材を配置する衝撃音対策は、床材を剥がすことになるため、施工に手間が掛かる。本発明は、床材上に敷設する床衝撃音低減用積層体において、粘弾性体を用いて重量床衝撃音を低減させることができるとともに粘弾性体による重量増を抑制することのできる構成を見出すことでなされたものである。
【０００５】
本発明の目的は、既設の木造建築物において重量床衝撃音を低減するとともに重量増を抑制することの容易な床衝撃音低減用積層体を提供することにある。
【課題を解決するための手段】
【０００６】
上記の目的を達成するために、請求項１に記載の発明の床衝撃音低減用積層体は、木造建築物の階上において床材上に敷設される床衝撃音低減用積層体であって、無機繊維層と粘弾性体層との積層構造を有し、前記無機繊維層は、前記床材と前記粘弾性体層との間に位置されるとともに、前記粘弾性体層の厚みが４ｍｍ以下であることを要旨とする。
【０００７】
上述したように、床衝撃音低減用積層体は、床材上に敷設される構成であるため、既設の木造建築物であっても容易に設置することができる。ここで、無機繊維層と粘弾性体層との積層構造を有し、無機繊維層が床材と粘弾性体層との間に位置される床衝撃音低減用積層体において、粘弾性体層の厚みが４ｍｍを超える場合、重量床衝撃音を低減する効果が高まり難くなる。上記のように粘弾性体層の厚みが４ｍｍ以下であることで、粘弾性体層の厚みが過剰に厚くなることを回避しつつも、重量床衝撃音を低減することが可能となる。
【０００８】
請求項２に記載の発明は、請求項１に記載の床衝撃音低減用積層体において、前記粘弾性体層の厚みが２ｍｍ以上であることを要旨とする。
この構成によれば、粘弾性体層の成形が容易となり、粘弾性体層の強度も確保され易くなる。
【０００９】
請求項３に記載の発明は、請求項１又は請求項２に記載の床衝撃音低減用積層体において、前記無機繊維層の厚みが１０〜１００ｍｍの範囲であることを要旨とする。
このように無機繊維層を構成することで、無機繊維層の強度が得られ易く、また床衝撃音低減用積層体の全体の厚みが過剰に厚くなることを回避することができる。
【発明の効果】
【００１０】
本発明によれば、既設の木造建築物において重量床衝撃音を低減するとともに粘弾性体層による重量増を抑制することの容易な床衝撃音低減用積層体を提供することができる。
【図面の簡単な説明】
【００１１】
【図１】本実施形態における床衝撃音低減用積層体、及び床構造の構成を部分的に示す概略側面図。
【図２】（ａ）は、実施例における床衝撃音低減用積層体の使用状態を示す概略側面図、（ｂ）〜（ｄ）は、比較例における床の積層構造を示す概略側面図。
【図３】粘弾性体層の厚みと重量床衝撃音レベルとの関係を示すグラフ。
【発明を実施するための形態】
【００１２】
以下、本発明を木造住宅に適用される床衝撃音低減用積層体に具体化した一実施形態について図面を参照して詳細に説明する。
図１に示されるように、床衝撃音低減用積層体１１は、二階の床２１を構成する床材２２上に敷設されることで、一階に伝わる重量床衝撃音を低減する。床衝撃音低減用積層体１１は、無機繊維層１２と粘弾性体層１３との積層構造を有している。無機繊維層１２は、床材２２と粘弾性体層１３との間に位置される。粘弾性体層１３の厚みは、４ｍｍ以下である。
【００１３】
まず、無機繊維層１２について説明する。無機繊維層１２としては、無機繊維を結合する結合剤により、板状に成形した成形体を用いることができる。無機繊維としては、例えばグラスウール、及びロックウール（人造鉱物繊維）が挙げられる。無機繊維層１２の厚みは、１０〜１００ｍｍの範囲であることが好ましい。無機繊維層１２の厚みが１０ｍｍ以上の場合、強度が得られ易くなる。一方、無機繊維層１２の厚みを１００ｍｍ以下とすることで、床衝撃音低減用積層体１１の全体の厚みが過剰に厚くなることを回避することができる。
【００１４】
無機繊維層１２の密度は、好ましくは４０〜３００ｋｇ／ｍ３であり、より好ましくは４０〜１００ｋｇ／ｍ３であり、さらに好ましくは６４〜９６ｋｇ／ｍ３である。無機繊維層１２の密度が４０ｋｇ／ｍ３以上の場合、強度が得られ易くなる。一方、無機繊維層１２の密度が３００ｋｇ／ｍ３以下の場合、床衝撃音低減用積層体が過剰に重くなることを回避することができる。
【００１５】
無機繊維層１２の具体例としては、ＪＩＳ  Ａ  ６３０１：２００７に規定されるグラスウール吸音材又はロックウール吸音材が挙げられる。
次に、粘弾性体層１３について説明する。粘弾性体層１３は、粘弾性材料をシート状に成形したものが用いられる。粘弾性材料としては、ＪＩＳ  Ｋ  ６２５５：１９９６に準拠してリュプケ式反発弾性試験機を用いて２５℃で測定される反発弾性率において、０〜４１％の範囲である粘弾性材料が好ましく、０〜１０％の範囲である粘弾性材料がより好ましく、０〜５％の範囲である粘弾性材料がさらに好ましい。
【００１６】
粘弾性材料は、例えば市販の材料から上記反発弾性率の測定結果を基準に選択して用いることができる。また、粘弾性材料は、高分子材料にその反発弾性率を低下させる添加剤を配合して構成することができる。
【００１７】
高分子材料の具体例としては、熱可塑性樹脂、熱硬化性樹脂及びゴム類が挙げられる。熱可塑性樹脂としては、例えば、オレフィン系樹脂、エステル系樹脂、アミド系樹脂、スチレン・アクリロニトリル系樹脂、アクリル系樹脂、シリコーン系樹脂、酢酸ビニル系樹脂、スチレン系樹脂、ポリカーボネート、ポリサルホン、ポリフェニレンエーテル、ポリオキシメチレン、ポリ塩化ビニル、及びポリ塩化ビニリデンが挙げられる。
【００１８】
熱硬化性樹脂としては、例えば、エポキシ樹脂、フェノール樹脂、不飽和ポリエステル樹脂、メラミン樹脂、ウレタン樹脂、及びユリア樹脂が挙げられる。
ゴム類としては、例えば、ウレタンゴム、シリコーンゴム、エチレン−プロピレンゴム、イソプレンゴム、クロロプレンゴム、ブチルゴム、ハロゲン化ブチルゴム、ポリイソブチレン、アクリロニトリル−ブタジエンゴム、スチレン−ブタジエンゴム、アクリルゴム、及び天然ゴムが挙げられる。
【００１９】
高分子材料は、単独種を用いてもよいし、複数種を混合して用いてもよい。粘弾性材料中における高分子材料の含有量は、例えば５０〜７０質量％の範囲とされる。
高分子材料の反発弾性を低下させる添加剤の具体例は、例えば、ベンゾチアジル系化合物、ベンゾトリアゾール系化合物、ジフェニルアクリレート系化合物、正リン酸エステル系化合物、及び芳香族第二級アミン系化合物から選ばれる少なくとも一種を含む。
【００２０】
ベンゾチアジル系化合物としては、Ｎ，Ｎ−ジシクロヘキシルベンゾチアジル−２−スルフェンアミド（ＤＣＨＢＳＡ）、２−メルカプトベンゾチアゾール（ＭＢＴ）、ジベンゾチアジルジスルフィド（ＭＢＴＳ）、Ｎ−シクロヘキシルベンゾチアジル−２−スルフェンアミド（ＣＢＳ）、Ｎ−ｔ−ブチルベンゾチアジル−２−スルフェンアミド（ＢＢＳ）、Ｎ−オキシジエチレンベンゾチアジル−２−スルフェンアミド（ＯＢＳ）、及びＮ，Ｎ−ジイソプロピルベンゾチアジル−２−スルフェンアミド（ＤＰＢＳ）から選ばれる少なくとも一種が挙げられる。
【００２１】
ベンゾトリアゾール系化合物としては、ベンゼン環にアゾール基が結合したベンゾトリアゾールを母核とし、これにフェニル基が結合したものであって、２−［２′−ハイドロキシ−３′−（３″，４″，５″，６″−テトラハイドロフタルイミドメチル）−５′−メチルフェニル］ベンゾトリアゾール（２ＨＰＭＭＢ）、２−（２′−ハイドロキシ−５′−メチルフェニル）ベンゾトリアゾール（２ＨＭＰＢ）、２−（２′−ハイドロキシ−３′−ｔ−ブチル−５′−メチルフェニル）−５−クロロベンゾトリアゾール（２ＨＢＭＰＣＢ）、２−（２′−ハイドロキシ−３′，５′−ジ−ｔ−ブチルフェニル）−５−クロロベンゾトリアゾール（２ＨＤＢＰＣＢ）、及び２−（２′−ハイドロキシ−５′−ｔ−オクチルフェニル）ベンゾトリアゾール（２ＨＯＰＢ）から選ばれる少なくとも一種が挙げられる。
【００２２】
ジフェニルアクリレート系化合物としては、エチル−２−シアノ−３，３−ジフェニルアクリレート（ＥＣＤＰＡ）、及びオクチル−２−シアノ−３，３−ジフェニルアクリレート（ＯＣＤＰＡ）から選ばれる少なくとも一種が挙げられる。
【００２３】
正リン酸エステル系化合物としては、トリメチルホスフェート、トリエチルホスフェート、トリブチルホスフェート、トリス（２−エチルヘキシル）ホスフェート、トリス（ブトキシエチル）ホスフェート、トリフェニルホスフェート、トリクレジルホスフェート、トリキシレニルホスフェート、クレジルジフェニルホスフェート、及び２−エチルヘキシルジフェニルホスフェートから選ばれる少なくとも一種が挙げられる。
【００２４】
芳香族第二級アミン系化合物としては、ｐ−（ｐ−トルエンスルホニルアミド）ジフェニルアミン、Ｎ，Ｎ´−ジ−２−ナフチル−ｐ−フェニレンジアミン、Ｎ，Ｎ´−ジフェニル−ｐ−フェニレンジアミン、Ｎ−フェニル−Ｎ´−イソプロピル−ｐ−フェニレンジアミン、Ｎ−フェニル−Ｎ´−（１，３−ジメチルブチル）−ｐ−フェニレンジアミン、Ｎ−フェニル−１−ナフチルアミン、アルキル化ジフェニルアミン、オクチル化ジフェニルアミン、及び４，４´−ビス（α，α−ジメチルベンジル）ジフェニルアミンから選ばれる少なくとも一種が挙げられる。
【００２５】
粘弾性材料中における上記添加剤の含有量は、好ましくは３〜３０質量％であり、より好ましくは５〜３０質量％であり、さらに好ましくは１０〜３０質量％である。
粘弾性材料には、上記添加剤以外の成分として、充填剤、難燃剤、腐食防止剤、着色剤、分散剤、湿潤剤等を必要に応じて含有させることもできる。
【００２６】
上述した粘弾性材料を例えば押出成形やロール成形等の方法で成形することで、シート状をなす粘弾性体を得ることができる。粘弾性体は、非発泡体として構成されてもよいし、例えば粘弾性材料に発泡材を含有させることで発泡体として構成されてもよい。本実施形態では、粘弾性体（粘弾性体層１３）は、非発泡体として構成されることで、強度が確保され易くなっている。
【００２７】
粘弾性体の厚みは、４ｍｍ以下とされることで、粘弾性体層１３として用いることができる。粘弾性体層１３の厚みは、シート状をなす粘弾性体の成形、すなわち粘弾性体層１３の成形が容易となり、粘弾性体層１３の強度も確保され易いという観点から、２ｍｍ以上であることが好ましい。
【００２８】
床衝撃音低減用積層体１１は、無機繊維層１２の上面に粘弾性体層１３を載置することで形成される。粘弾性体層１３は、無機繊維層１２の上面全体を覆うように設けられる。これにより、無機繊維層１２の上面は、粘弾性体層１３により保護されることで、無機繊維層１２に含まれる無機繊維の飛散が抑制される。
【００２９】
次に、床２１及びその周辺構造について説明する。図１に示される床２１は、枠組壁工法による木造住宅における二階の床２１である。床２１は、床梁３１に直交して取着される根太３２上において、下張り２３、ＡＬＣパネル２４、及び床材２２の順に積層された構造となっている。
【００３０】
下張り２３は、日本農林規格（ＪＡＳ）に規定される構造用合板から構成される。ＡＬＣパネル２４は、オートクレーブ養生した軽量気泡コンクリート（ＡＬＣ：Autoclaved Lightweight aerated Concrete）からなるパネルであり、ＪＩＳ  Ａ  ５４１６：２００７に記載される平パネルが用いられる。床材２２は、木質系床材から構成される。この木質系床材は、特に限定されず、例えば単層構造であってもよいし、複層構造であってもよい。
【００３１】
床梁３１には、吊木４１及び野縁受４２を介して野縁４３が設けられ、野縁４３には天井材４４が設けられる。天井材４４の材質としては、例えば、木材、樹脂材、石膏等が用いられる。ここでは打ち上げ天井を一例として示しているが、例えば竿縁天井等に変更してもよい。また、図１では、各部材を連結する連結部材（釘やねじ等）、床２１の周囲に配置される壁材等については省略している。
【００３２】
続いて、床衝撃音低減用積層体１１の使用方法を作用とともに説明する。
床衝撃音低減用積層体１１は、床材２２上において、無機繊維層１２及び粘弾性体層１３の順に積層することで設置される。このように、床衝撃音低減用積層体１１は、既設の木造住宅において床材２２を剥がすことなく、設置することができる。このとき、無機繊維層１２は床材２２上に固定せずに設置されるため、床衝撃音の低減が不要になった際には、床材２２上から床衝撃音低減用積層体１１を容易に取り除くことができる。またこのとき、粘弾性体層１３は、無機繊維層１２に接合されずに載置されているため、例えば粘弾性体層１３のみを新しい粘弾性体層１３に交換することが容易である。
【００３３】
このように敷設された床衝撃音低減用積層体１１上において、例えば子供が飛び跳ねたりすることで、床衝撃音低減用積層体１１に衝撃が加わる。このとき、粘弾性体層１３の粘弾性、及び無機繊維層１２に含まれる空気による粘性により、衝撃エネルギーが熱エネルギーに変換される結果、階下に伝わる重量床衝撃音が低減される。ここで、粘弾性体層１３の厚みが４ｍｍを超える場合、重量床衝撃音を低減する効果が高まり難くなる。このため、粘弾性体層１３の厚みが４ｍｍ以下であることで、粘弾性体層１３の厚みが過剰に厚くなることを回避しつつも、重量床衝撃音を低減することが可能となる。
【００３４】
本実施形態によって発揮される効果について、以下に記載する。
（１）床衝撃音低減用積層体１１は、床材２２上に敷設される構成であるため、既設の木造住宅であっても容易に設置することができる。粘弾性体層１３の厚みが４ｍｍ以下であることで、粘弾性体層１３の厚みが過剰に厚くなることを回避しつつも、重量床衝撃音を低減することが可能となる。従って、既設の床２１において重量床衝撃音を低減するとともに粘弾性体層１３による重量増を抑制することの容易な床衝撃音低減用積層体１１を提供することができる。
【００３５】
このように、床材２２上に敷設される床衝撃音低減用積層体１１によれば、重量床衝撃音の低減が必要な箇所に床衝撃音低減用積層体１１を設置又は移動することが容易である。また、重量床衝撃音の低減が不要になった際には、床材２２上から床衝撃音低減用積層体を取り除くことが容易である。このため、例えば子供部屋の移動や家庭用ゲーム機の設置箇所等に応じた重量床衝撃音の対策を簡便に行うことができるようになる。
【００３６】
（２）粘弾性体層１３の厚みが２ｍｍ以上であることで、粘弾性体層１３の成形が容易となり、粘弾性体層１３の強度も確保され易くなる。粘弾性体層１３の強度が確保され易くなることで、床衝撃音低減用積層体１１の使用に際して耐久性が得られ易くなる。
【００３７】
（３）無機繊維層１２の厚みが１０〜１００ｍｍの範囲であることで、無機繊維層１２の強度が得られ易く、また床衝撃音低減用積層体１１の全体の厚みが過剰に厚くなることを回避することができる。特に、床衝撃音低減用積層体１１は、床材２２上に敷設されるため、無機繊維層１２の厚みが厚くなることで、天井に対する圧迫感が生じる傾向にある。この点、無機繊維層１２の厚みを１００ｍｍ以下とすることで、そうした圧迫感を抑制することができる。
【００３８】
なお、前記実施形態を次のように変更して構成してもよい。
・前記床衝撃音低減用積層体１１は、無機繊維層１２の上面に粘弾性体層１３を載置することで構成されているが、無機繊維層１２と粘弾性体層１３との間に接着層を設けることで、それら無機繊維層１２と粘弾性体層１３とを接着した構成に変更してもよい。
【００３９】
・前記無機繊維層１２は、床材２２上に載置して使用しているが、無機繊維層１２の下面に粘着層を設けることで、床材２２の上面に無機繊維層１２を粘着して使用することもできる。
【００４０】
・前記粘弾性体層１３の上面は、露出した状態として使用されているが、粘弾性体層１３の上面に、例えば装飾、保護等を目的とした層を積層してもよい。
・前記無機繊維層１２及び粘弾性体層１３は、それぞれ単層構造とされているが、無機繊維層１２及び粘弾性体層１３の少なくとも一方を複層構造としてもよい。但し、粘弾性体層１３については、成形が容易であるという観点から、単層構造であることが好ましい。
【００４１】
・前記粘弾性体層１３は、無機繊維層１２の上面全体を覆うように設けられているが、例えば、粘弾性体層１３の外形を無機繊維層１２よりも小さく形成することで、無機繊維層１２の一部が露出する構成に変更してもよい。
【００４２】
・前記床衝撃音低減用積層体１１は、例えば部屋全体の床材２２上に敷設して用いてもよいし、部屋の床材２２上に部分的に敷設して用いてもよい。
・床衝撃音低減用積層体１１の適用される木造住宅は、特に限定されず、例えば木造軸組工法による木造住宅であってもよい。また、床衝撃音低減用積層体１１の適用される床の構造についても、前記床２１の構造に限定されず、例えばＡＬＣパネル２４を省略した構造の床、根太３２を介さずに下張り２３を床梁３１上に固定した構造の床に適用してもよい。
【００４３】
・前記床衝撃音低減用積層体１１は、部屋内の床材２２に適用しているが、例えば廊下の床材に適用してもよい。また、前記床衝撃音低減用積層体１１は、二階の床材２２に適用しているが、階上、すなわち二階以上の床材に好適に適用することができる。
【００４４】
・前記床衝撃音低減用積層体１１は、木造住宅に限らず、階上にホールやスタジオを有する木造建築物において、重量床衝撃音の対策として適用することもできる。
次に、上記実施形態から把握できる技術的思想について以下に記載する。
【００４５】
（イ）前記粘弾性体層は、ＪＩＳ  Ｋ  ６２５５：１９９６に準拠してリュプケ式反発弾性試験機を用いて２５℃で測定される反発弾性率において、０〜４１％の粘弾性材料から構成される床衝撃音低減用積層体。
【００４６】
（ロ）前記粘弾性体層は、前記無機繊維層の上面全体を覆う床衝撃音低減用積層体。
（ハ）前記無機繊維層は、ＪＩＳ  Ａ  ６３０１：２００７に規定されるグラスウール吸音材又はロックウール吸音材から構成される床衝撃音低減用積層体。
【００４７】
（ニ）前記無機繊維層の密度は、４０〜３００ｋｇ／ｍ３である床衝撃音低減用積層体。
（ホ）ＡＬＣパネルの上層となる床材上に敷設される床衝撃音低減用積層体。
【００４８】
（ヘ）木造建築物の階上における床材と、前記床材上に設けられる床衝撃音低減用積層体とを備える床構造であって、前記床衝撃音低減用積層体は、粘弾性体層と無機繊維層との積層構造を有し、前記無機繊維層は、前記床材と前記粘弾性体層との間に位置されるとともに、前記粘弾性体層の厚みが４ｍｍ以下であることを特徴とする床構造。
【実施例】
【００４９】
次に、実施例及び比較例を挙げて前記実施形態をさらに具体的に説明する。
（実施例１）
エポキシ樹脂（ナガセケムテックス株式会社製）７５質量部に２５質量部のエチル−２−シアノ−３，３−ジフェニルアクリレートを混合した粘弾性材料を調製し、その粘弾性材料を成形することで、厚み２ｍｍのシート状をなす粘弾性体を得た。ここで用いた粘弾性材料の上記反発弾性率は、３％である。
【００５０】
得られた粘弾性体を無機繊維層１２としてのグラスウールボード（パラマウント硝子工業株式会社製、パラボード（商品名）、厚み２５ｍｍ、密度６４ｋｇ／ｍ３）に重ね合わせることで、厚み２ｍｍの粘弾性体層１３を有する床衝撃音低減用積層体１１を作製した。
【００５１】
図１に示される床部分を有する枠組壁工法の実験用住宅（音源室及び受音室の床面積：３．６ｍ×３．６ｍ）において、音源室の床材上に床衝撃音低減用積層体を敷設した。
図２（ａ）には、床部分の積層構造の概略を示している。なお、下張り２３は、２級の構造用合板（厚み１２ｍｍ）であり、ＡＬＣパネル２４は、平パネル（厚み３６ｍｍ、ＪＩＳ  Ａ  ５４１６：２００７に規定される密度：５００ｋｇ／ｍ３）である。
【００５２】
次に、重量床衝撃音の最大音圧レベル（ｄＢ）を測定した。この測定では、ＪＩＳ  Ａ  １４１８−２：２０００「建築物の床衝撃音遮断性能の測定方法−第２部：標準重量衝撃源による方法」に準拠して、重量衝撃源としてバングマシンを用い、一般に低減されにくい低周波（６３Ｈｚ）における最大音圧レベル（ｄＢ）の平均値を算出した。その結果を表１の“重量床衝撃音レベル（ｄＢ）”欄に示す。
【００５３】
（実施例２）
粘弾性体層１３の厚みを４ｍｍに変更した以外は、実施例１と同様に、床衝撃音低減用積層体１１を作製し、６３Ｈｚにおける最大音圧レベル（ｄＢ）の平均値を算出した。その結果を表１の“重量床衝撃音レベル（ｄＢ）”欄に示す。
【００５４】
（比較例１）
図２（ｂ）に示されるように粘弾性体層５３の厚みを２０ｍｍに変更した以外は、実施例１と同様に、床衝撃音低減用積層体５１を作製し、６３Ｈｚにおける最大音圧レベル（ｄＢ）の平均値を算出した。その結果を表１の“重量床衝撃音レベル（ｄＢ）”欄に示す。
【００５５】
（比較例２）
比較例２では、図２（ｃ）に示されるように床材２２上に無機繊維層１２のみを敷設した以外は、実施例１と同様に、６３Ｈｚにおける最大音圧レベル（ｄＢ）の平均値を算出した。その結果を表１の“重量床衝撃音レベル（ｄＢ）”欄に示す。
【００５６】
（比較例３）
比較例３では、図２（ｄ）に示されるように床材上に厚み２０ｍｍの粘弾性体層５３のみを敷設した以外は、実施例１と同様に、６３Ｈｚにおける最大音圧レベル（ｄＢ）の平均値を算出した。その結果を表１の“重量床衝撃音レベル（ｄＢ）”欄に示す。
【００５７】
（比較例４）
比較例４は、床材上に何も設けていない未対策の場合について、実施例１と同様に、６３Ｈｚにおける最大音圧レベル（ｄＢ）の平均値を算出した。その結果を表１の“重量床衝撃音レベル（ｄＢ）”欄に示す。
【００５８】
【表１】
2012214997.tif 000003
表１に示されるように、各実施例の重量床衝撃音レベルは、各比較例よりも低減されていることが分かる。ここで、図３には、粘弾性体層の厚みと床衝撃音レベルとの関係をグラフで示している。同グラフから、粘弾性体層の厚みが４ｍｍ以下であると、重量床衝撃音レベルを低減する効果が高いことが分かる。
【符号の説明】
【００５９】
１１…床衝撃音低減用積層体、１２…無機繊維層、１３…粘弾性体層、２２…床材。
【図１】
2012214997.tif 000004
【図２】
2012214997.tif 000005
【図３】
2012214997.tif 000006